구조 [ S 1 -( S / B ) k -( S / B ) l -( S / B ) m - S 2 ] n - X 의 별 - 모양 블록 코 폴리머 A 를 스티렌 ( 모노머 S 1 내지 S 5 ) 및 부타디엔 ( 모노머 B 1 내지 B 3 ) ( 참조 , 표 1 ) 의 순차 적 음이온 성 중합 , 및 에폭사이드 화 된 대두유 를 사용 한 후속 커플링 에 의해서 제조 하 였 다 . 25670 ml 의 사이클 로 헥산 을 초기 충전물 ( ic ) 로서 사용 하 고 , 1 . 6 ml 의 sec - 부틸 리튬 ( BuLi ic ) 로 45 ℃ 의 종점 ( end point ) 까지 적정 하 고 , 개시 를 위한 표 2 에 언급 된 바 와 같 은 용적 의 1 . 4 M sec - 부틸 리튬 개시제 용액 , 및 표 2 에 언급 된 바 와 같 은 용적 의 0 . 3304 M 포타슘 3 차 - 아밀 알코올 레이트 ( PTA ) 랜덤 화제 용액 을 첨가 하 기 전 에 45 ℃ 로 가열 하 였 다 . 다음 으로 , 개시제 혼합물 을 함께 혼합 하 고 , 혼합물 을 40 ℃ 로 냉각 하 였 다 . 다음 단계 에서 , 1350 그램 의 스티렌 ( S 1 ) 을 첨가 하 고 , 중합 반응 이 진행 되 게 하 여 모노머 소비 를 완료 하 였 다 ( 반응 혼합물 의 온도 의 증가 에 의해서 확인 됨 ) , 다음 단계 에서 , 570 그램 의 부타디엔 ( B 1 ) 및 415 그램 의 스티렌 ( S 2 ) 을 동시 에 첨가 하 고 , 중합 반응 을 진행 시켜 모노머 소비 를 완료 하 였 다 ( 반응 혼합물 의 온도 의 증가 에 의해서 확인 됨 ) .